КАТАЛИЗАТОР И СПОСОБ ЕГО ПРИМЕНЕНИЯ ДЛЯ КОНВЕРСИИ NOX И N2O

X
2
1. Катализатор для конверсии NO и NO, содержащий железосодержащий шабазит и железосодержащий бета-цеолит.
2. Катализатор по п. 1, дополнительно содержащий оксид алюминия.
3. Катализатор по п. 2, отличающийся тем, что железосодержащий шабазит получен без структуронаправляющего органического агента.
4. Катализатор по п. 3, отличающийся тем, что железосодержащий шабазит имеет раскрытость пор от 3 до 5 ангстрем.
5. Катализатор по п. 4, отличающийся тем, что железосодержащий шабазит имеет отношение диоксида кремния к оксиду алюминия от 3 до 10.
6. Катализатор по п. 5, отличающийся тем, что железосодержащий шабазит имеет средний размер кристаллов от 0,3 до менее 10 мкм.
7. Катализатор по п. 6, отличающийся тем, что железосодержащий шабазит имеет средний размер кристаллов от 0,3 до 5,0 мкм.
8. Катализатор по п. 7, отличающийся тем, что железосодержащий шабазит содержит от 0,5 до 5,0% мас. железа.
9. Катализатор по п. 8, отличающийся тем, что железосодержащий бета-цеолит получен без структуронаправляющего органического агента.
10. Катализатор по п. 9, отличающийся тем, что железосодержащий бета-цеолит имеет отношение диоксида кремния к оксиду алюминия от 5 до 20.
11. Катализатор по п. 10, отличающийся тем, что железосодержащий бета-цеолит имеет отношение диоксида кремния к оксиду алюминия от 5 до 11.
12. Катализатор по п. 11, отличающийся тем, что железосодержащий бета-цеолит содержит по меньшей мере 0,5% мас. железа.
13. Катализатор по п. 12, отличающийся тем, что железосодержащий бета-цеолит содержит от 1 до 10% мас. железа.
14. Катализатор по п. 13, отличающийся тем, что железосодержащий бета-цеолит имеет средний размер кристаллов более 0,1 мкм.
15. Катализатор по п. 14, отличающийся тем, что железосодержащий бета-цеолит имеет средний размер кристаллов от 0,2 до 5 мкм.
16. Катализатор по п. 15, отличающийся тем, что железо введено в бета-цеолит и шабазитный цеолит посредством ионного обмена.
17. Катализатор по п. 16, отличающийся тем, что железо, использованное в способе ионного обмена, представляет собой соль железа, выбранную из группы, состоящей из нитрата железа (III), хлорида железа (III), хлорида железа (II), сульфата железа (II) и их смесей.
X
2
18. Способ одновременного восстановления NO и концентрирования NO в технологическом газовом потоке, включающий приведение в контакт технологического газового потока с катализатором, который содержит железосодержащий шабазит и железосодержащий бета-цеолит, в условиях конверсии.
19. Способ по п. 18, дополнительно включающий добавление аммиака, мочевины или соединения, выделяющего аммиак, в технологический газ до или одновременно с приведением технологического газа в контакт с катализатором.
220. Способ по п. 19, отличающийся тем, что соединение, выделяющее аммиак, выбрано из группы, состоящей из кабамата аммония, формиата аммония, карбоната аммония и металл-аминных комплексов.
X
21. Способ по п. 19, отличающийся тем, что отношение аммиака к NO составляет 1:1.
22. Способ по п. 20, отличающийся тем, что приведение в контакт осуществляют в присутствии по меньшей мере 0,5% об. воды.
23. Способ по п. 21, отличающийся тем, что приведение в контакт осуществляют в присутствии по меньшей мере 2% об. воды.
24. Способ по п. 23, отличающийся тем, что условия конверсии включают температуру от 250 до 650 °С.